Brevet FR2307009A1 — publié le 19761105

'invention se rapporte a un polystyrène amélioré convenant pour la fabrication d'objets divers et notamment pour l'emballage alimentaire, ou encore pour le conditionnement, sous forme de "blister", de produits ou articles les plus varies. Lorsqu'on désire obtenir1 par thermoformage, des objets en polystyrène, à partir d'une matière première vierge se présentant sous forme de granulés,il y a lieu de distinguer deux opérations successives et distinctes, à savoir - une opération d'extrusion permettant d'obtenir des films qui sont enroulés sous forme de bobines ou de feuilles, et - une opération dite de thermoformage, dans laquelle les bobines ou les feuilles de polystyrène préalablement chauffées sont appliquées par pression sur des matrices de formes déterminées, de manière à former les objets désirés. Après refroidissement, ces objets sont séparés par découpe. Cette technique ne permet toutefois pas d'obtenir des objets transparents, avec un polystyrène "cristal" pur. En effet, ce dernier, bien qu'étant parfaitement transparent, présente à l'extrusion une telle fragilité qu'il éclate à la découpe à froid et au bobinage. C'est ainsi qu'on est conduit à utiliser du polystyrène chargé en butadiène (appelé polystyrène "choc"), ce qui supprime toutefois, dans la plupart des cas, la transparence de l'objet formé. L'invention a pour but de fournir un nouveau polystyrène ayant des propriétés mécaniques sensiblement voisines de celles du polystyrène choc, tout en présentant, pour les objets obtenus par thermoformage, une excellente transparence. Ce but est atteint grâce au polystyrène selon l'invention, qui est caractérisé en ce qu'il est obtenu par mélange de OO parties de polystyrène cristal pur, et de 5 à 15 parties d'un copolymère triséquencé linéaire du type polystyrène - polybutadiène - polystyrène. Le mélan s'adaptant au plus grand nombre de cas renferme avantageusement, pour ;OG parties de polystyrène cristal pur, O parties du copolymère triséquencé linéaire du type polystyrènepolybutadiène - polystyrène. Ainsi, en utilisant un tel polystyrène, on obtient à la fois la souplesse et la résistance nécessaires au processus global de transformation et la transparence de l'objet final. Le tableau ci-après est un tableau comparatif illustrant, d'une part, les propriétés entrant en ligne de compte dans le processus de transformation et, d'autre part, les qualités de transparence obtenues pour l'objet final, ceci pour le polystyrène selon l'invention par rapport au polystyrène "cristal" et au polystyrène "choc". TABLEAU COMPARATIF Transparence de l'objet obtenu Matériaux Résistance aux Coefficient Transparence par thermoformage utilisés chocs de la d'allongement de le feuille moule profond profondeur moule feuille extru- avant rupture extrudée moyenne non profond dée (choc IZOD) % Polystyrène 2 0 "cristal" mauvais mauvais bon bon bon bon Polystyrène 9,5 50 mauvais moyen mauvais mauvais "choc" bon bon (aspect laiteux) Polystyrène 7 35 mauvais bon bon bon selon bon bon (aspect l'invention laiteux) Le polystyrène selon l'invention peut être utilisé pour l'emballage de produits alimentaires, notamment pour le conditionnement de produits laitiers tels oue yaourts, et de desserts frais, pour le conditionnement de viandes ou de fruits (sous forme de barquettes par exemple). Il peut encore être utilisé pour la fabrication de récipients promotionnels pour produits en poudre (lessives par exemple), ou encore, sous forme de blister, pour la présentation et la vente d'articles ou de produits les plus variés. REVENDICATIONS rolystyrène amélioré caractérisé en ce qu'il est obtenu par mélange de 00 parties de polystyrène cristal pur, et de 5 à '5 parties d'un copolymère triséquencé linéaire du type polystyrène - polybutadiène - polystyrène. 2.- Polystyrène selon la revendication @, caractérisé en ce que ledit mélange renferme, pour '00 parties de polystyrène cristal pur, ,0 parties du copolymère triséquencé linéaire du type polystyrène - polybutadiène - polysytrène.